(57)【要約】【課題】リチウムイオン二次電池の初期充電特性を向上させることが可能なリチウムイオン二次電池用負極及びその製造方法、該リチウムイオン二次電池用負極を有するリチウムイオン二次電池を提供する。【解決手段】本発明に係るリチウムイオン二次電池用負極は、負極活物質層としてスズめっき皮膜を有し、上記スズめっき皮膜の（２２０）面のＸ線回折強度Ｉ２２０と（２１１）面のＸ線回折強度Ｉ２１１との比Ｉ２２０／Ｉ２１１が０．７〜１．２である。また、本発明に係るリチウムイオン二次電池用負極の製造方法は、電解めっきにより上記スズめっき皮膜を形成する工程を有する。また、本発明に係るリチウムイオン二次電池は、上記リチウムイオン二次電池用負極を有する。【選択図】図２
2013201065.tif 000002
【特許請求の範囲】
【請求項１】
負極活物質層としてスズめっき皮膜を有するリチウムイオン二次電池用負極であって、
前記スズめっき皮膜の（２２０）面のＸ線回折強度Ｉ２２０と（２１１）面のＸ線回折強度Ｉ２１１との比Ｉ２２０／Ｉ２１１が０．７〜１．２であるリチウムイオン二次電池用負極。
【請求項２】
請求項１記載のリチウムイオン二次電池用負極を有するリチウムイオン二次電池。
【請求項３】
負極活物質層としてスズめっき皮膜を有するリチウムイオン二次電池用負極の製造方法であって、
電解めっきにより前記スズめっき皮膜を形成する工程を有し、
前記スズめっき皮膜の（２２０）面のＸ線回折強度Ｉ２２０と（２１１）面のＸ線回折強度Ｉ２１１との比Ｉ２２０／Ｉ２１１が０．７〜１．２である製造方法。
【請求項４】
前記スズめっき皮膜を形成する工程における電流密度が０．８〜１．２Ａ／ｄｍ２である請求項３記載の製造方法。
【発明の詳細な説明】
【技術分野】
【０００１】
本発明は、リチウムイオン二次電池用負極、リチウムイオン二次電池及びリチウムイオン二次電池用負極の製造方法に関する。
【背景技術】
【０００２】
近年、携帯電話やラップトップコンピュータ、あるいはカメラ一体型ＶＴＲ等の携帯機器が大きな市場を形成している。このような携帯機器に使用される電源として、軽量、小型、高エネルギー密度を有する二次電池の要望が強い。特に、リチウムイオン二次電池は、これらの要求特性の点で他の二次電池に比較して優位性があり、携帯機器への採用が進んでいる。リチウムイオン二次電池では、放電時に、負極に存在するリチウムが酸化されてリチウムイオンとなって放出される一方、正極ではリチウムイオンが還元されてリチウム化合物となって吸蔵される。また、充電時には、負極においてリチウムイオンが還元されてリチウムとなって吸蔵される一方、正極に存在するリチウム化合物が酸化されてリチウムイオンとなって放出される。このように、リチウムイオン二次電池では、充放電時に、リチウムイオンが、正極と負極の間を移動し、いずれかの電極においてリチウム又はリチウム化合物として吸蔵される。
【０００３】
従来、リチウムイオン二次電池に用いられる負極活物質として、黒鉛等の炭素材料が広く用いられている。しかし、炭素材料は一般的にリチウム吸蔵量が少ないため、リチウムと合金を形成して大きな容量が得られる金属材料が注目されている。リチウムと合金化する金属としては、スズ又はスズを含む合金、鉛、銀等があるが、材料コストからスズ又はスズ合金が実用的である（特許文献１を参照）。
【先行技術文献】
【特許文献】
【０００４】
【特許文献１】特開２００６−２６０８８６号公報
【特許文献２】特開２００９−２５２５７９号公報
【発明の概要】
【発明が解決しようとする課題】
【０００５】
携帯機器は益々高性能化及び多機能化しており、その消費電力は増大する傾向にあるため、二次電池の充放電が頻繁に繰り返されている。リチウムイオン二次電池には、充放電サイクル特性の向上、長寿命化、急速充電が益々望まれている。優れた充放電サイクル特性を得るためには、初期充放電特性を向上させることも重要である（特許文献２を参照）。
【０００６】
本発明は、リチウムイオン二次電池の初期充電特性を向上させることが可能なリチウムイオン二次電池用負極及びその製造方法、該リチウムイオン二次電池用負極を有するリチウムイオン二次電池を提供することを目的とする。
【課題を解決するための手段】
【０００７】
本発明者らは、負極活物質層としてスズめっき皮膜を有するリチウムイオン二次電池用負極において、スズめっき皮膜の特定の結晶面について特定のＸ線回折強度比をとることによって、上記課題を解決できることを見出し、本発明を完成するに至った。
【０００８】
本発明の第一の態様は、負極活物質層としてスズめっき皮膜を有するリチウムイオン二次電池用負極であって、上記スズめっき皮膜の（２２０）面のＸ線回折強度Ｉ２２０と（２１１）面のＸ線回折強度Ｉ２１１との比Ｉ２２０／Ｉ２１１が０．７〜１．２であるリチウムイオン二次電池用負極である。
【０００９】
本発明の第二の態様は、本発明に係るリチウムイオン二次電池用負極を有するリチウムイオン二次電池である。
【００１０】
本発明の第三の態様は、負極活物質層としてスズめっき皮膜を有するリチウムイオン二次電池用負極の製造方法であって、電解めっきにより上記スズめっき皮膜を形成する工程を有し、上記スズめっき皮膜の（２２０）面のＸ線回折強度Ｉ２２０と（２１１）面のＸ線回折強度Ｉ２１１との比Ｉ２２０／Ｉ２１１が０．７〜１．２である製造方法である。
【発明の効果】
【００１１】
本発明によれば、リチウムイオン二次電池の初期充電特性を向上させることが可能なリチウムイオン二次電池用負極及びその製造方法、該リチウムイオン二次電池用負極を有するリチウムイオン二次電池を提供することができる。
【図面の簡単な説明】
【００１２】
【図１】Ｘ線回折法により計測された実施例１及び比較例１，２のスズめっき皮膜の結晶配向パターンを示す図である。
【図２】Ｘ線回折法により計測された実施例１及び比較例１，２のスズめっき皮膜の結晶配向パターンを示す図である。
【図３】実施例２及び比較例４，５のリチウムイオン二次電池の初期充電特性を示す図である。
【発明を実施するための形態】
【００１３】
＜リチウムイオン二次電池用負極＞
本発明に係るリチウムイオン二次電池用負極は、負極集電体と負極活物質層としてのスズめっき皮膜とを少なくとも有する。
【００１４】
上記負極集電体としては、電気伝導性を有する材料であれば公知のものを使用することができる。このような材料としては、ステンレス鋼、金、白金、ニッケル、アルミニウム、モリブデン、チタン等の金属シート、金属箔、金属網、パンチングメタル、エキスバンドメタル、あるいは金属メッキ繊維、金属蒸着線、金属含有合成繊維等からなる網や不織布が挙げられる。特に銅箔が密着性、集電性の点で好適に使用される。
【００１５】
上記スズめっき皮膜は、（２２０）面のＸ線回折強度Ｉ２２０と（２１１）面のＸ線回折強度Ｉ２１１との比Ｉ２２０／Ｉ２１１を０．７〜１．２のものである。Ｉ２２０／Ｉ２１１をこの範囲にしたスズめっき皮膜を有するリチウムイオン二次電池用負極を用いると、初期充電特性に優れたリチウムイオン二次電池を得ることができる。上記の比Ｉ２２０／Ｉ２１１は０．８〜１．０であることがより好ましい。
【００１６】
上記スズめっき皮膜の厚さは、十分な充放電容量を確保するために、８〜１２μｍが好ましい。
【００１７】
上記スズめっき皮膜は、上記負極集電体上に直接設けられていてもよいし、上記負極集電体上に設けられた金属層の上に設けられていてもよい。上記金属層に用いられる金属成分は、亜鉛、銅、ニッケル、銀、インジウム、アンチモン、ビスマス、鉛又はこれらの金属を主成分とする合金が用いられる。負極集電体とスズめっき皮膜の間に金属層が設けられることよってリチウムの吸蔵・放出に伴う膨張・収縮によるサイクル特性の劣化を抑制することができる。
また、上記スズめっき皮膜の上に、充放電時の応力を緩和するために、カドミウム、インジウム、アンチモン又はこれらの金属を主成分とする合金からなる層を形成してもよい。この層を形成することによって、リチウムの吸蔵・放出に伴う膨張・収縮によるサイクル特性の劣化を抑制することができる。
【００１８】
＜リチウムイオン二次電池用負極の製造方法＞
本発明に係るリチウムイオン二次電池用負極の製造方法は、電解めっきによりスズめっき皮膜を形成する工程を有する。
【００１９】
電解スズめっき浴としては、硫酸酸性浴、アルカリ浴、中性浴等公知のものを使用することができる。
【００２０】
スズイオンの供給源としては、水中で２価のスズイオンを発生する化合物であれば任意のものが使用でき、難溶性塩であっても排除するものではない。具体的には、ホウフッ化第一スズ、硫酸第一スズ、酸化第一スズ、塩化第一スズ、ピロリン酸スズ、スルファミン酸スズ、亜スズ酸塩等の無機系の可溶性塩、有機スルホン酸第一スズ、スルホコハク酸第一スズ、脂肪族カルボン酸第一スズ等の有機系の可溶性塩等が挙げられる。
【００２１】
電解スズめっき浴には錯化剤を含んでいてもよい。これにより、素地金属（銅又は銅合金等）に配位して錯イオンを形成し、素地金属の電極電位を負の方向に変移させて、スズとの化学置換反応を促進させることができる。
具体的には、チオ尿素、１，３−ジメチルチオ尿素、トリメチルチオ尿素、ジエチルチオ尿素、Ｎ，Ｎ’−ジイソプロピルチオ尿素、アリルチオ尿素、アセチルチオ尿素、エチレンチオ尿素、１，３−ジフェニルチオ尿素、二酸化チオ尿素、チオセミカルバジド等のチオ尿素類；エチレンジアミン四酢酸（ＥＤＴＡ）、エチレンジアミン四酢酸二ナトリウム塩（ＥＤＴＡ・２Ｎａ）、ヒドロキシエチルエチレンジアミン三酢酸（ＨＥＤＴＡ）、ジエチレントリアミン五酢酸（ＤＴＰＡ）、トリエチレンテトラミン六酢酸（ＴＴＨＡ）、エチレンジアミンテトラプロピオン酸、エチレンジアミンテトラメチレンリン酸、ジエチレントリアミンペンタメチレンリン酸、ニトリロ三酢酸（ＮＴＡ）、イミノジ酢酸（ＩＤＡ）、イミノジプロピオン酸（ＩＤＰ）、アミノトリメチレンリン酸、アミノトリメチレンリン酸五ナトリウム塩、ベンジルアミン、２−ナフチルアミン、イソブチルアミン、イソアミルアミン、メチレンジアミン、エチレンジアミン、テトラメチレンジアミン、ペンタメチレンジアミン、ヘキサメチレンジアミン、ジエチレントリアミン、テトラエチレンペンタミン、ペンタエチレンヘキサミン、ヘキサエチレンヘプタミン、シンナミルアミン、ｐ−メトキシシンナミルアミン等のアミン類；が挙げられる。
【００２２】
また、電解スズめっき浴には浴安定用錯化剤を含んでいてもよい。これにより、スズイオンをめっき浴中に安定に存在させることができる。
具体的には、グルコン酸、クエン酸、酒石酸、グルコヘプトン酸、リンゴ酸、グリコール酸、乳酸、トリオキシ酪酸、アスコルビン酸、テトラオキシデカン酸、タルトロン酸、グリセリン酸、シトラマル酸、ロイシン酸、メバロン酸、パントイン酸、リシノール酸、リシネライジン酸、セレブロン酸、キナ酸、シキミ酸等のオキシカルボン酸類、その他エリトロース等の糖類が挙げられる。
【００２３】
電解スズめっき浴には、更に、界面活性剤、平滑化剤、酸化防止剤等を添加してもよい。
【００２４】
電解スズめっき浴のｐＨは１〜１２が好ましく、ｐＨ調整剤を添加することにより、良好に調整される。ｐＨ調整剤としては、塩酸、硫酸、シュウ酸、ホウ酸類、リン酸類、ピロリン酸類等の各種の酸、水酸化カリウム、水酸化ナトリウム、アンモニア、アミン等の各種の塩基等が挙げられる。
【００２５】
スズめっき浴の温度は４５〜６５℃が好ましく、電流密度０．８〜１．２Ａ／ｄｍ２で電解めっきを行うことが好ましい。電流密度を０．８〜１．２Ａ／ｄｍ２とすることによって、スズめっき皮膜の（２２０）面のＸ線回折強度Ｉ２２０と（２１１）面のＸ線回折強度Ｉ２１１との比Ｉ２２０／Ｉ２１１が０．７〜１．２のものが得られる。このようにして得られたスズめっき皮膜を有する負極を用いると、初期充電特性に優れたリチウムイオン二次電池を得ることができる。また、電解めっき時間は、上記スズめっき皮膜の厚さが、８〜１２μｍとなるように適宜定めればよい。
【００２６】
上記の電解めっき条件で上記負極集電体上にスズめっき皮膜を形成させると本発明に係るリチウムイオン二次電池用負極を製造することができる。上記負極集電体には、スズめっき皮膜を形成させる面にあらかじめ亜鉛、銅、ニッケル、銀、インジウム、アンチモン、ビスマス、鉛又はこれらの金属を主成分とする合金からなる金属層を設けたものを用いることもできる。上記金属層は、電解めっき、無電解めっき等で負極集合体上に設けることができる。
【００２７】
＜リチウムイオン二次電池＞
本発明に係るリチウムイオン二次電池は、正極、セパレータ、電解液、上記負極を少なくとも有する。
【００２８】
上記リチウムイオン二次電池の形状は、筒型、角型、コイン型等、特に限定されない。また、作製されるリチウムイオン二次電池の構造としては、特に限定されるものでなく、基本的には、セル床板上に負極を乗せ、その上に電解液及びセパレータを、更に負極と対向するように正極を乗せ、ガスケット、封口板と共に封口して二次電池としたものが挙げられる。
【００２９】
上記正極は、正極集電体と正極活物質とを少なくとも有する。
【００３０】
上記正極活物質としては、リチウムイオンを充放電時に吸蔵及び放出できる金属カルコゲン化合物等が好ましく使用される。このような金属カルコゲン化合物としては、バナジウムの酸化物、バナジウムの硫化物、モリブデンの酸化物、モリブデンの硫化物、マンガンの酸化物、クロムの酸化物、チタンの酸化物、チタンの硫化物及びこれらの複合酸化物、複合硫化物が挙げられる。好ましくは、Ｃｒ３Ｏ８、Ｖ２Ｏ５、Ｖ５Ｏ１８、ＶＯ２、Ｃｒ２Ｏ５、ＭｎＯ２、ＴｉＯ２、ＭｏＶ２Ｏ８、ＴｉＳ２Ｖ２Ｓ５ＭｏＳ２、ＭｏＳ３ＶＳ２、Ｃｒ０．２５Ｖ０．７５Ｓ２、Ｃｒ０．５Ｖ０．５Ｓ２等である。また、ＬｉＭＹ２（Ｍは、Ｃｏ、Ｎｉ等の遷移金属、Ｙは、Ｏ、Ｓ等のカルコゲン原子）、ＬｉＭ２Ｙ４（ＭはＭｎ、ＹはＯ）、ＷＯ３等の酸化物、ＣｕＳ、Ｆｅ０．２５Ｖ０．７５Ｓ２、Ｎａ０．１ＣｒＳ２等の硫化物、ＮｉＰＳ８、ＦｅＰＳ８等のリン、硫黄化合物、ＶＳｅ２、ＮｂＳｅ３等のセレン化合物等も好ましく使用される。
【００３１】
上記正極集電体としては、上記負極集電体と同様に、電気伝導性を有する材料であれば公知のものを使用することができ、アルミニウム，ステンレス鋼，ニッケル，チタン又はそれらの合金からなる箔，パンチドメタル，エキスパンドメタル，網等が用いられる。
【００３２】
上記正極活物質を、溶剤、バインダー等と混合してペースト状にしたものを、上記正極集電体に塗布し、乾燥することにより、正極とすることができる。作製にあたって使用するバインダーとしては、例えば、ポリフッ化ビニリデン（ＰＶＤＦ），ポリテトラフルオロエチレン（ＰＴＦＥ），ポリアクリル酸，ポリイミド樹脂，スチレンブタジエンゴム（ＳＢＲ）等が挙げられる。溶媒としては、Ｎ−メチルピロリドン（ＮＭＰ）、アセトン、水等が用いられる。
【００３３】
上記電解液としては、非水溶媒に電解質塩を溶解したものが挙げられる。
非水溶媒としては、環状カーボネート溶媒（プロピレンカーボネート、エチレンカーボネート、ブチレンカーボネート）、鎖状カーボネート溶媒（ジメチルカーボネート、ジエチルカーボネート、メチルエチルカーボネート、メチルイソプロピルカーボネート）、アミド溶媒（Ｎ−メチルホルムアミド、Ｎ−エチルホルムアミド、Ｎ，Ｎ−ジメチルホルムアミド、Ｎ−メチルアセトアミド、Ｎ，Ｎ−ジメチルアセトアミド、Ｎ−エチルアセトアミド、Ｎ−メチルピロジリノン）、ラクトン溶媒（γ−ブチルラクトン、γ−バレロラクトン、δ−バレロラクトン、３−メチル−１，３−オキサゾリジン−２−オン等）、アルコール溶媒（エチレングリコール、プロピレングリコール、グリセリン、メチルセロソルブ、１，２−ブタンジオール、１，３−ブタンジオール、１，４−ブタンジオール、ジグリセリン、ポリオキシアルキレングリコール、シクロヘキサンジオール、キシレングリコール等）、エーテル溶媒（メチラール、１，２−ジメトキシエタン、１，２−ジエトキシエタン、１−エトキシ−２−メトキシエタン、アルコキシポリアルキレンエーテル等）、ニトリル溶媒（ベンゾニトリル、アセトニトリル、３−メトキシプロピオニトリル等）、２−イミダゾリジノン類（１，３−ジメチル−２−イミダゾリジノン等）、ピロリドン類、スルホラン溶媒（スルホラン、テトラメチレンスルホラン）、フラン溶媒（テトラヒドロフラン、２−メチルテトラヒドロフラン、２，５−ジメトキシテトラヒドロフラン）、ジオキソラン、ジオキサン、ジクロロエタンの単独あるいは２種以上の混合溶媒が使用できる。これらのうち好ましくは、ジメチルカーボネート、ジエチルカーボネート、メチルエチルカーボネート、メチルイソプロピルカーボネート等の鎖状カーボネート類を含有し、更に、エチレンカーボネート、プロピレンカーボネート、ブチレンカーボネート等の環状カーボネート類を含有することが好ましい。
【００３４】
電解質塩としては、非水溶媒に溶解し、高いイオン伝導度を示すものが用いられる。このようなものとしては、例えば、ＬｉＰＦ６、ＬｉＳｂＦ６、ＬｉＡｓＦ６、ＬｉＢＦ４、ＬｉＣｌＯ４、ＬｉＩ、ＬｉＢｒ、ＬｉＡｌＣｌ４，ＬｉＡｌＣｌ４等を例示することができる。上記非水溶媒に、０．５〜２．０Ｍ程度の上記電解質を溶解させて電解液とすればよい。
【００３５】
上記セパレーターとしては、電解質溶液のイオン移動に対して低抵抗であり、且つ、溶液保持に優れたものを使用するのがよい。そのようなセパレータの例としては、ガラス繊維フィルター、ポリエステル、テフロン（登録商標）、ポリフロン、ポリプロピレン等の高分子繊維からなる不織布フィルター、ガラス繊維とそれらの高分子繊維を混用した不織布フィルター等を挙げることができる。これらは上記の電解液を含浸させることで機能を発現させることができる。
【実施例】
【００３６】
以下、実施例を示すことにより本発明をより具体的に説明するが、本発明は、以下の実施例に何ら限定されるものではない。
【００３７】
＜負極の作製＞
［実施例１］
厚さ１８μｍの電解銅箔を集電体に用い、電解スズめっきを行った。
スズめっき条件
Ｋ４Ｐ２Ｏ７（ｐＨ調整剤）                      ０．５ｍｏｌ／ｌ
ＳｎＣｌ２・２Ｈ２Ｏ（スズイオン供給源）        ０．１７５ｍｏｌ／ｌ
Ｃ６Ｈ１１ＮａＯ７（浴安定用錯化剤）            ０．１０ｍｏｌ／ｌ
ｐＨ                  ９．０
温度                  ５５℃
電流密度              １．０Ａ／ｄｍ２
以上の条件により、５分間電解めっきを行い、厚さ１０μｍのスズめっき皮膜を有する試料電極１ａを作製した。
【００３８】
［比較例１］
スズめっき条件で電流密度を０．５Ａ／ｄｍ２とする以外は実施例１と同様に行い、試料電極２ａを作製した。
【００３９】
［比較例２］
スズめっき条件で電流密度を０．１Ａ／ｄｍ２とする以外は実施例１と同様に行い、試料電極３ａを作製した。
【００４０】
［比較例３］
スズめっき条件で電流密度を１．５Ａ／ｄｍ２とする以外は実施例１と同様に行ったところ、めっき焼けを起こし、電極を作製できなかった。
【００４１】
＜スズめっき皮膜の評価＞
実施例１及び比較例１，２で作製した試料電極１ａ〜３ａについて、結晶方位測定を行った。Ｘ線回折装置（ＸＲＤ）を使用し、ＣｕＫα線を用い、管電圧：４０ｋＶ、管電流：４０ｍＡ、走査範囲：１０°〜８０°、ステップ幅：０．０２°で測定した。（２００）面、（１０１）面、（２２０）面、（２１１）面を表す回折ピークと強度の関係を図１，２に示す。
スズめっき皮膜の（２２０）面の２θの値は略４３．８６°であり、（２１１）面の２θの値は略４４．８８°であり、（２２０）面の回折強度をＩ２２０，（２１１）面の回折強度をＩ２１１として測定し、Ｉ２２０／Ｉ２１１を算出した。結果を表１に示す。
【００４２】
【表１】
2013201065.tif 000003
【００４３】
＜リチウムイオン二次電池の作製と評価＞
［実施例２］
厚さ１６μｍのアルミニウムシートを集電体に用い、ＬｉＣｏＯ２：Ｋｅｔｊｅｎ  ｂｌａｃｋ：ＰＶＤＦ＝８：１：１の比率でＮＭＰに分散したものを厚さ５０μｍで塗布し、乾燥して正極Ｃを作製した。正極Ｃと、実施例１で作製した試料電極１ａをそれぞれ直径１４ｍｍの円板状に裁断した。アルゴン雰囲気下、ＣＲ２０３２コインセルに直径１４ｍｍの正極Ａ、直径１６ｍｍのセパレータ（セルガード♯２４００）を順に入れ、電解液（溶媒：エチレンカーボネート：ジエチルカーボネート＝１：１、電解質塩：ＬｉＰＦ６  １ｍｏｌ／ｌ）１５０μｌを添加した。負極として直径１４ｍｍの試料電極１ａを入れて電池ケースを密閉し、リチウムイオン二次電池Ｂ１を得た。作製したリチウムイオン二次電池Ｂ１を用い、充放電測定装置（北斗電工製ＤＳ−８）でリチウム吸蔵による電位変化を測定した。電流密度１．２５ｍＡ／ｃｍ２、充電速度１．０Ｃ、電圧範囲２．５〜４．２Ｖで４０００ｓｅｃまで測定した。結果を図３に示す。
【００４４】
［比較例４］
負極として、直径１４ｍｍの試料電極２ａを用いる他は実施例２と同様にして、リチウムイオン二次電池Ｂ２を得、リチウム吸蔵による電位変化を測定した。
【００４５】
［比較例５］
負極として、直径１４ｍｍの試料電極３ａを用いる他は実施例２と同様にして、リチウムイオン二次電池Ｂ３を得、リチウム吸蔵による電位変化を測定した。
【００４６】
図３からわかるように、リチウムイオン二次電池Ｂ１〜Ｂ３のうち４．１Ｖに達するのが最も早い、すなわちリチウムイオンの吸蔵が速いのは、実施例１で作製した試料電極１ａを負極に持つリチウムイオン二次電池Ｂ１である。このように、負極活物質層としてＩ２２０／Ｉ２１１が０．７〜１．２の範囲にあるスズめっき皮膜を有するリチウムイオン二次電池用負極を用いると、リチウムイオン二次電池の初期充電特性が向上する。
【図１】
2013201065.tif 000004
【図２】
2013201065.tif 000005
【図３】
2013201065.tif 000006